(57)【要約】  本発明はフッ素化電気活性ポリマーのブレンドを含み、それ自体で使用される各ポリマーに対して、動作温度範囲にわたってより大きな安定性を示す誘電率を有する組成物に関する。本発明はまた、前記組成物に基づいて製造された配合物及びフィルムに関する。本発明はまた、電界効果トランジスタに関し、その誘電体層の少なくとも一部は、フッ素化電気活性ポリマーのブレンドから構成される。【特許請求の範囲】
【請求項１】
フッ素化電気活性ポリマーのブレンドを含む組成物であって、該ブレンドが、
ａ）フッ化ビニリデン（ＶＤＦ）から誘導される単位と、トリフルオロエチレン（ＴｒＦＥ）、テトラフルオロエチレン、クロロトリフルオロエチレン（ＣＴＦＥ）、フッ化ビニル、１，１−クロロフルオロエチレン、ヘキサフルオロプロペン、３，３，３−トリフルオロプロペン、１，３，３，３−テトラフルオロプロペン、２，３，３，３−テトラフルオロプロペン、１−クロロ−３，３，３−トリフルオロプロペン、２−クロロ−３，３，３−トリフルオロプロペンから選択されるモノマーＸから誘導される単位と、第３のモノマーＹとを含む、少なくとも１つの式Ｐ（ＶＤＦ−Ｘ−Ｙ）のフッ素化ターポリマー
ｂ）フッ化ビニリデンから誘導される単位及びと、トリフルオロエチレンから誘導される単位とを含む少なくとも１つの式Ｐ（ＶＤＦ−ＴｒＦＥ）のコポリマーであって、トリフルオロエチレンから誘導される単位の割合が、フッ化ビニリデン及びトリフルオロエチレンから誘導される単位の合計に対して４５モル％を超えるコポリマー
からなる、組成物。
【請求項２】
前記モノマーＸがトリフルオロエチレンである、請求項１に記載の組成物。
【請求項３】
前記第３のモノマーＹが、クロロトリフルオロエチレン又は１，１−クロロフルオロエチレンであり、前記モノマーＹから誘導される単位の割合が、前記ターポリマーの単位全体に対して、１〜１５モル％、より好ましくは１〜１２モル％である、請求項１及び２のいずれかに記載の組成物。
【請求項４】
成分ｂ）の重量割合が、前記組成物の全重量の０．１％〜５０％、好ましくは１％〜４５％、有利には５％〜４０％である、請求項１〜３のいずれか１項に記載の組成物。
【請求項５】
前記コポリマー中のトリフルオロエチレンから誘導される単位の割合が、フッ化ビニリデン及びトリフルオロエチレンから誘導される単位の合計に対して５０モル％を超える、請求項１〜４のいずれか１項に記載の組成物。
【請求項６】
２重量％までの添加剤をさらに含み、該添加剤が、（メタ）アクリルポリマー、特にポリ（メチルメタクリレート）である、請求項１〜５のいずれか１項に記載の組成物。
【請求項７】
２０℃〜８０℃の温度範囲にわたって１ｋＨｚで測定して３０より高い比誘電率εｒを示す、請求項１〜６のいずれか１項に記載の組成物。
【請求項８】
前記フッ素化電気活性ターポリマーが、リラクサー強誘電体ターポリマーである、請求項１〜７のいずれか１項に記載の組成物。
【請求項９】
溶媒中の溶液中に、請求項１〜８のいずれか１項に記載の組成物を含む、フッ素化電気活性ポリマーに基づく配合物。
【請求項１０】
前記溶媒が、ジメチルホルムアミド、ジメチルアセトアミド、ジメチルスルホキシド、ケトン、特にアセトン、メチルエチルケトン、メチルイソブチルケトン及びシクロペンタノン、フラン、特にテトラヒドロフラン、エステル、特に酢酸メチル、酢酸エチル、酢酸プロピル、酢酸ブチル及びプロピレングリコールメチルエーテルアセテート、カーボネート、特にジメチルカーボネート、ホスフェート、特にリン酸トリエチル、及びそれらの混合物から選択される、請求項９に記載の配合物。
【請求項１１】
請求項９及び１０のいずれかに記載の配合物からなるポリマーフィルム。
【請求項１２】
０℃〜１００℃、好ましくは１０℃〜８０℃、有利には１５℃〜７０℃の温度範囲にわたって、＋／−１０、好ましくは＋／−５、有利には＋／−２だけ変化する比誘電率を示す、請求項１１に記載のフィルム。
【請求項１３】
基材と、該基材上に堆積された請求項１１及び１２のいずれかに記載のフィルムとを含む（光）電子デバイス。
【請求項１４】
前記フィルムの両側に電極をさらに含み、前記デバイスが、好ましくはアクチュエータである、請求項１３に記載のデバイス。
【請求項１５】
半導体素子（３）と、電極（１）と、誘電体層（２）とを備え、該誘電体層が、少なくとも部分的にフッ素化電気活性ポリマーのブレンドからなることを特徴とする電界効果トランジスタ。
【請求項１６】
前記フッ素化電気活性ポリマーのブレンドが、
フッ化ビニリデン（ＶＤＦ）から誘導される単位と、トリフルオロエチレン（ＴｒＦＥ）、テトラフルオロエチレン、クロロトリフルオロエチレン（ＣＴＦＥ）、フッ化ビニル、１，１−クロロフルオロエチレン、ヘキサフルオロプロペン、３，３，３−トリフルオロプロペン、１，３，３，３−テトラフルオロプロペン、２，３，３，３−テトラフルオロプロペン、１−クロロ−３，３，３−トリフルオロプロペン、２−クロロ−３，３，３−トリフルオロプロペンから選択されるモノマーＸから誘導される単位と、第３のモノマーＹとを含む、少なくとも１つの式Ｐ（ＶＤＦ−Ｘ−Ｙ）のフッ素化電気活性ターポリマー、及び
フッ化ビニリデンから誘導される単位と、及びトリフルオロエチレンから誘導される単位とを含む少なくとも１つの式Ｐ（ＶＤＦ−ＴｒＦＥ）のコポリマー、
からなる、請求項１５に記載の電界効果トランジスタ。
【請求項１７】
前記誘電体層が、少なくとも部分的に、請求項１〜８のいずれか１項に記載の組成物からなることを特徴とする請求項１５に記載の電界効果トランジスタ。
【発明の詳細な説明】
【技術分野】
【０００１】
＜発明の分野＞
本発明はフッ素化電気活性ポリマーのブレンドを含み、それ自体で使用される各ポリマーに対して、動作温度範囲にわたってより大きな安定性を示す誘電率を有する組成物に関する。本発明はまた、前記組成物に基づいて製造された配合物及びフィルムに関する。本発明はまた、電界効果トランジスタに関し、その誘電体層の少なくとも一部は、フッ素化電気活性ポリマーのブレンドから構成される。最後に、本発明は（光）電子デバイスに関し、その少なくとも１つの層又はフィルムは、動作温度範囲にわたって安定であると考えられる誘電率を示す、フッ素化強誘電体ポリマーのブレンドから構成される。
【背景技術】
【０００２】
＜技術的背景＞
電気活性ポリマーは、有機エレクトロニクスのための最も有望な材料の１つである。電気活性ポリマーは、機械的若しくは熱的エネルギーを電気に、又はその逆に変換することができるポリマーである。これらの材料の中には、フッ化ビニリデン（ＶＤＦ）及びトリフルオロエチレン（ＴｒＦＥ）をベースとするフッ素化コポリマーがある。
【０００３】
これらのフッ素化電気活性ポリマー（ＦＥＰｓ）は強誘電体であり、これは、電界を印加することによって反転され得る、自発的な電気分極を示すことを意味する。ＦＥＰｓは、典型的には、４０ｍＣ／ｍ２〜１２０ｍＣ／ｍ２の間にある、電界１５０ｍＶ／ｍの電界下で自発分極を示す。これらのポリマーの中で、Ｐ（ＶＤＦ−ＴｒＦＥ−Ｙ）のタイプ（ここで、Ｙは、好ましくはクロロトリフルオロエチレン（ＣＴＦＥ）又はクロロフルオロエチレン（ＣＦＥ）である）のいくつかのターポリマーがリラクサー強誘電体ＦＥＰである。
【発明の概要】
【発明が解決しようとする課題】
【０００４】
ＦＥＰｓは、ポリマー材料に対して、比較的高い誘電率（１０より高い）を有する。高い誘電率により、これらのポリマーを、電子デバイス、特に有機電子デバイス、より具体的には電界効果トランジスタの製造に使用することができる。具体的には、誘電率の高いポリマーを使用することにより、半導体層を導電性にするためにゲートに印加しなければならない必要な電圧を低減することで、トランジスタの消費電力を低減することが可能になる。
【０００５】
ＦＥＰの誘電率は温度と共に変化し、キュリー温度（ＴＣ）と一般に呼ばれる温度で最高になる。従来の強誘電体ポリマーＰ（ＶＤＦ−ＴｒＦＥ）では、この極大値が、温度の上昇に伴い強誘電相から常誘電相へ転移する点に対応する。さらに、ＴＣは、電界の周波数とは無関係である。しかしながら、リラクサー強誘電体ポリマーの場合、ＴＣは電界の周波数と共に変化する。誘電率の極大値は、ＴＣ時に３０に達するか、あるいはそれを上回ることさえある。ＴＣは、ＦＥＰの組成（ＶＤＦ／ＴｒＦＥ比及びターモノマーＹ含有量）に応じて１５℃から１４０℃まで変化する。
【０００６】
誘電率の変化は、電気活性デバイスの性能に影響を及ぼす。具体的には、分極及び変形などの多くの特性が、誘電率に直接関係する。一般的に言えば、電気活性デバイスは、温度が制御されていない電子デバイス内に組み込まれる。一定の特性を維持するために、これらの変動を補償することを可能にするシステムを開発しなければならない。これらのシステムはしばしば複雑で高価であり、特定の電子デバイスにおけるＦＥＰｓの使用を制限する。電気活性デバイスの開発をさらに進めるためには、より広い温度範囲にわたって高く及び一定の誘電率を保つことが必要である。電気活性デバイスのある特定の場合において、高誘電率誘電体層を含む電界効果トランジスタの開発には、デバイスが正しく動作することを保証するために、温度に対して安定な物性が要求される。
【０００７】
文献ＥＰ０２０６９２６には、異なるキュリー温度を有する強誘電体ポリマーのブレンドが記載されており、これらの混合物は広い温度及び周波数範囲にわたって誘電特性を最適化することを目的としている。１０モル％のＣＴＦＥを含有するＰ（ＶＤＦ−ＴｒＦＥ−ＣＴＦＥ）ターポリマーと、６０−４０のＶＤＦ−ＴｒＦＥモル組成を有するＰ（ＶＤＦ−ＴｒＦＥ）コポリマーとのブレンド（混合物Ｉ、図７の曲線１８に対応する）により、２０〜１００℃の温度範囲で２０〜３０の比誘電率を示す材料を得ることができ、その最大値は約８０℃に位置する。これらの比誘電率値は３０未満であり、２５の平均値に対して＋／−５だけ変化するが、それにもかかわらず、いくつかの用途、特にトランジスタの製造において不十分なままである。
【０００８】
したがって、より広い温度範囲にわたって、高く及び一定の比誘電率を示す組成物を開発する必要がある。本発明はまた、広い温度範囲にわたって高い安定した誘電率を示すフッ素化電気活性ポリマーのブレンドからなる誘電体層を有する、電界効果トランジスタを提供することを目的とする。ポリマーのブレンドを最適化することにより、単一のポリマーについて得られる誘電率よりも１５℃〜１２０℃の間でより安定な誘電率を得ることが可能になる。
【課題を解決するための手段】
【０００９】
本発明はまず、フッ素化電気活性ポリマーのブレンドを含む組成物であって、該ブレンドが、
ａ）フッ化ビニリデン（ＶＤＦ）から誘導される単位と、トリフルオロエチレン（ＴｒＦＥ）、テトラフルオロエチレン、クロロトリフルオロエチレン（ＣＴＦＥ）、フッ化ビニル、１，１−クロロフルオロエチレン、ヘキサフルオロプロペン、３，３，３−トリフルオロプロペン、１，３，３，３−テトラフルオロプロペン、２，３，３，３−テトラフルオロプロペン、１−クロロ−３，３，３−トリフルオロプロペン、２−クロロ−３，３，３−トリフルオロプロペンから選択されるモノマーＸから誘導される単位と、第３のモノマーＹとを含む、少なくとも１つの式Ｐ（ＶＤＦ−Ｘ−Ｙ）のフッ素化ターポリマー、
ｂ）フッ化ビニリデンから誘導される単位と、トリフルオロエチレンから誘導される単位をと含む式Ｐ（ＶＤＦ−ＴｒＦＥ）であって、トリフルオロエチレンから誘導される単位の割合が、フッ化ビニリデン及びトリフルオロエチレンから誘導される単位の合計に対して４５モル％を超えるコポリマー、
からなる。
【００１０】
様々な実施形態によれば、前記組成物は、必要に応じて、以下の特徴を含む。
【００１１】
一実施形態によれば、第３のモノマーは、１−クロロ−１−フルオロエチレン又はクロロトリフルオロエチレンである。
【００１２】
一実施形態によれば、モノマーＹから誘導される単位の割合は、前記ターポリマーの単位全体に対して１〜１５モル％、より好ましくは１〜１２モル％である。
【００１３】
一実施形態によれば、フッ素化ターポリマー（成分ａ）及びフッ素化コポリマー（成分ｂ）は、５０：５０〜９９：１、好ましくは５５：４５〜９９：１、より好ましくは６０：４０〜９５：５の範囲の重量比で存在する。
【００１４】
一実施形態によれば、本発明による組成物は２重量％までの添加剤をさらに含み、前記添加剤は、（メタ）アクリルポリマー、特にポリ（メチルメタクリレート）である。
【００１５】
本発明はまた、溶媒中の溶液中の上記のフッ素化ポリマーのブレンドに基づいて製造される配合物（又はインク）に関する。
【００１６】
本発明の別の主題は、前記配合物に基づいて製造された、ポリマーフィルム又は層である。この層は、それ自体で使用される１つのフッ素化電気活性ポリマーに対して、動作温度範囲にわたってより大きな安定性を示す誘電率を有する。
【００１７】
本発明はまた、基材と、基材上に堆積された上記組成物に基づいて調製されたフィルムとを含む（光）電子デバイスに関する。
【００１８】
一実施形態によれば、デバイスはフィルムの両側に電極をさらに含み、前記デバイスは、好ましくはアクチュエータである。
【００１９】
また、本発明は、半導体素子と、電極と、温度に対して安定な高誘電率を示す誘電体層とを備える有機電界効果トランジスタに関する。特徴的には、誘電体層がフッ素化電気活性ポリマーのブレンドから少なくとも部分的に構成される。
【００２０】
一実施形態によれば、フッ素化電気活性ポリマーの前記ブレンドは：
−フッ化ビニリデン（ＶＤＦ）から誘導される単位と、トリフルオロエチレン（ＴｒＦＥ）、テトラフルオロエチレン、クロロトリフルオロエチレン（ＣＴＦＥ）、フッ化ビニル、１，１−クロロフルオロエチレン、ヘキサフルオロプロペン（ＨＦＰ）、３，３，３−トリフルオロプロペン、１，３，３，３−テトラフルオロプロペン、２，３，３，３−テトラフルオロプロペン、１−クロロ−３，３，３−トリフルオロプロペン、２−クロロ−３，３，３−トリフルオロプロペンから選択されるモノマーＸから誘導される単位と、第３のモノマーＹとを含む、少なくとも１つの式Ｐ（ＶＤＦ−Ｘ−Ｙ）のフッ素化電気活性ターポリマー、
−フッ化ビニリデンから誘導される単位と、トリフルオロエチレンから誘導される単位とを含む式Ｐ（ＶＤＦ−ＴｒＦＥ）の少なくとも１つのコポリマー、
から構成される。
【００２１】
一実施形態によれば、誘電体層は少なくとも部分的に、上述の本発明による組成物から構成される。
【００２２】
本発明は、従来技術の欠点を克服することを可能にする。より具体的には、本発明がより広い温度範囲にわたって高く及び一定の誘電率を示す組成物を提供する。これは、フッ素化電気活性ターポリマーと、ターポリマーと相溶性であり、ターポリマーのキュリー温度とは異なるキュリー温度を示すコポリマーとの組み合わせによって達成される。
【００２３】
本発明は、有機トランジスタ用の誘電体材料の製造に特に適している。誘電率の温度に対する安定性は、広い温度範囲にわたる使用のための有機トランジスタの性能を改善する。
【図面の簡単な説明】
【００２４】
【図１】図１は、電界効果トランジスタの概略図を示す。素子１は、３つの電極、すなわちソース、ゲート及びドレインを表す。素子２は、本発明において、高い誘電率を示すフッ素化電気活性ポリマーのブレンドに基づいて製造された、少なくとも１つの層からなる誘電層を表す。素子３は半導体である。
【図２】図２は、３つのフッ素化電気活性ポリマー、Ｐ（ＶＤＦ−ＴｒＦＥ−ＣＴＦＥ）（一点鎖線）、Ｐ（ＶＤＦ−ＴｒＦＥ−ＣＴＦＥ）（実線）及びＰ（ＶＤＦ−ＴｒＦＥ）（破線）について、１ｋＨｚで測定した比誘電率（Ｙ軸）の曲線を示すグラフである。ポリマーのＶＤＦ／ＴｒＦＥ／Ｙモル組成は、それぞれ６０／３０／１０、６１／３５／４及び７０／３０である。
【図３】図３は、４３／５７のモル組成を有するＰ（ＶＤＦ−ＴｒＦＥ）フッ素化電気活性ポリマーについて、温度（Ｘ軸）（上昇及びその後下降させた）に対する１ｋＨｚで測定した比誘電率（Ｙ軸）の曲線を示すグラフである。
【図４】図４は、４つの組成物について、温度（Ｘ軸）（上昇のみを示す）に対する、１ｋＨｚで測定した比誘電率（Ｙ軸）の曲線を示すグラフである：（ｉ）黒の破線、６．９モル％のＣＦＥを含有するＰ（ＶＤＦ−ＴｒＦＥ−ＣＦＥ）ターポリマー、（ｉｉ）灰色の破線、８．２モル％のＣＦＥを含有するＰ（ＶＤＦ−ＴｒＦＥ−ＣＦＥ）ターポリマー、（ｉｉｉ）灰色の実線、ターポリマー（ｉｉ）と、５４／４６のモル組成を有するＰ（ＶＤＦ−ＴｒＦＥ）コポリマーとの７０〜３０重量ブレンド、及び（ｉｖ）黒の実線、５４／４６のモル組成を有するＰ（ＶＤＦ−ＴｒＦＥ）コポリマーとの７０〜３０重量ブレンド。
【図５】図５Ａは、６．９モル％のＣＦＥを含有するＰ（ＶＤＦ−ＴｒＦＥ−ＣＦＥ）ターポリマー及び５４／４６のモル組成を有するＰ（ＶＤＦ−ＴｒＦＥ）コポリマーの９０−１０重量ブレンドについての、温度（Ｘ軸）（上昇及び下降させた）及び電界周波数（０．１〜１〜１０〜１００ｋＨｚ）に対する、比誘電率（Ｙ軸）の曲線を示すグラフである。図５Ｂでは、ＰＭＭＡをさらに含む同じブレンドについての、温度（Ｘ軸）及び電界周波数（０．１〜１〜１０〜１００ｋＨｚ）に対する比誘電率（Ｙ軸）の曲線を示す。
【図６】図６は４３／５７のモル組成を有するＰ（ＶＤＦ−ＴｒＦＥ）コポリマーと８．２モル％のＣＦＥを含有するＰ（ＶＤＦ−ＴｒＦＥ−ＣＦＥ）ターポリマーとの５０〜５０重量ブレンドについて、１ｋＨｚで測定した比誘電率（Ｙ軸）の温度（Ｘ軸）（上昇し、次いで下降させた）曲線を示すグラフである。
【発明を実施するための形態】
【００２５】
本発明は以下の説明において、より詳細に、非限定的な方法で説明される。
【００２６】
本発明は、まず、フッ素化ターポリマー（成分ａ）の使用に基づく。「フッ素化された」という用語は、−Ｆ基を含むターポリマーを意味すると理解される。
【００２７】
好ましくは、フッ素化ターポリマーはリラクサー強誘電体ポリマーである。このような材料は、弱い抗電界（通常１０Ｖ／μｍよりも弱い）、小さな残留分極（通常１０ｍＣ／ｍ２よりも小さい）を有するか、又はそれらをまったく有しておらず、ある温度において最大の誘電率を示し、またその温度は電界の周波数に依存する。
【００２８】
式Ｐ（ＶＤＦ−Ｘ−Ｙ）のターポリマーは、フッ化ビニリデン（ＶＤＦ）から誘導される単位と、トリフルオロエチレン（ＴｒＦＥ）、テトラフルオロエチレン、クロロトリフルオロエチレン（ＣＴＦＥ）、フッ化ビニル、１，１−クロロフルオロエチレン（ＣＦＥ）、ヘキサフルオロプロペン、３，３，３−トリフルオロプロペン、１，３，３，３−テトラフルオロプロペン、２，３，３，３−テトラフルオロプロペン、１−クロロ−３，３，３−トリフルオロプロペン、２−クロロ−３，３，３−トリフルオロプロペンより選択されるモノマーＸから誘導される単位と、第３モノマーＹとを含む。
【００２９】
好ましくは、モノマーＸはＴｒＦＥである。
【００３０】
好ましくは、ＹはＣＦＥ（１−クロロ−１−フルオロエチレン）又はＣＴＦＥ（クロロトリフルオロエチレン）から誘導される単位を表す。
【００３１】
あるいは、第３のモノマーは、特にハロゲン化アルケン、特にハロゲン化プロペン又はエチレン選択でき、例えば、テトラフルオロプロペン（特に２，３，３，３−テトラフルオロプロペン）、クロロトリフルオロプロペン（特に２−クロロ−３，３，３−トリフルオロプロペン）、１−クロロ−２−フルオロエチレン、トリフルオロプロペン（特に３，３，３−トリフルオロプロペン）、ペンタフルオロプロペン（特に１，１，３，３，３−ペンタフルオロプロペン又は１，２，３，３，３−ペンタフルオロプロペン）、１−クロロ−２，２−ジフルオロエチレン、１−クロロ−２−フルオロエチレン、１−ブロモ−２，２−ジフルオロエチレン、ブロモトリフルオロエチレン、フルオロエチレン（又はフッ化ビニル）テトラフルオロエチレン及びヘキサフルオロプロペンより選択されてよい。第３のモノマーはまた、一般式Ｒｆ−Ｏ−ＣＦ−ＣＯＣＦ２を有するペルフルオロアルキルビニルエーテルであってよく、Ｒｆは、好ましくは、Ｃ１〜Ｃ４のアルキル基である。好ましい例は、ＰＰＶＥ（ペルフルオロプロピルビニルエーテル）及びＰＭＶＥ（ペルフルオロメチルビニルエーテル）である。
【００３２】
本発明のターポリマーは、乳化重合、マイクロエマルジョン重合、懸濁重合及び溶液重合などの任意の公知の方法を用いて製造することができる。文献ＷＯ２０１０／１１６１０５に記載されている方法の使用が特に好ましい。この方法は、高い分子量及び適切な構造を有するポリマーを得ることを可能にする。
【００３３】
一実施形態によれば、ターポリマー中のＹ単位のモル比は、１％〜１５％、好ましくは１％〜１２％の範囲の値を有する。
【００３４】
一実施形態によれば、ターポリマー中のＶＤＦ単位対ＴｒＦＥ単位のモル比は、８５／１５〜３０／７０、好ましくは７５／２５〜４０／６０の値を有する。
【００３５】
一実施形態によれば、この特許出願の文脈で「分子量」（Ｍｗ）とも呼ばれる、ターポリマーの重量平均分子量は、２００，０００ｇ／ｍｏｌから１，５００，０００ｇ／ｍｏｌの範囲であり、望ましくは２５０，０００ｇ／ｍｏｌから１，０００，０００ｇ／ｍｏｌの範囲であり、さらに特定的には、３００，０００ｇ／ｍｏｌから７００，０００ｇ／ｍｏｌの範囲である。
【００３６】
後者は、反応器中の温度のようなプロセスの特定のパラメーターを加減することによって、又は移動剤を添加することによって調節することができる。
【００３７】
分子量分布は、溶離剤としてジメチルホルムアミド（ＤＭＦ）を用いたＳＥＣ（サイズ排除クロマトグラフィー）によって、気孔率を増加させた３つのカラムのセットを用いて推定することができる。固定相はスチレン−ＤＶＢゲルである。検出プロセスは屈折率の測定に基づいており、較正は、ポリスチレン標準を用いて行われる。試料をＤＭＦに０．５ｇ／ｌで溶解し、０．４５μｍナイロンフィルターを通して濾過する。
【００３８】
分子量はまた、ＡＳＴＭＤ１２３８（ＩＳＯ１１３３）に従って５ｋｇの荷重下で２３０℃でのメルトフローインデックスを測定することによって評価することもできる。
【００３９】
さらに、分子量は、標準ＩＳＯ１６２８による溶液中の粘度の測定によっても特徴付けることができる。メチルエチルケトン（ＭＥＫ）は、粘度指数を決定するためのターポリマーに好ましい溶媒である。
【００４０】
より一般的には、本発明のターポリマーのモル組成は、種々の手段によって決定することができる。炭素、フッ素及び塩素又は臭素の元素分析のための従来の方法は、２つの独立した未知数（例えば、％ＶＤＦ及び％ＴｒＦＥ、％Ｙ＝１００−（％ＶＤＦ＋％ＴｒＦＥ））を有する、２つ又は３つの独立した式の系をもたらし、これは、ポリマーの重量組成を明確に計算することを可能にし、それからモル組成が推定される。
【００４１】
また、適当な重水素化溶剤中のポリマー溶液を解析することにより、陽子（１Ｈ）及びフッ素（１９Ｆ）の、多核ＮＭＲ技術を使用することもできる。ＮＭＲスペクトルは、多核プローブを備えたＦＴ−ＮＭＲ分光計で記録する。次いで、１つ又は他の核に従って生成されたスペクトル中、の種々のモノマーによって与えられる特定のシグナルが同定される。従って、例えば、ＴｒＦＥ（ＣＦＨ＝ＣＦ２）単位は、プロトンＮＭＲにおいて、ＣＦＨ基（約５ｐｐｍ）に特徴的な特異的シグナルを与える。同じことが、ＶＤＦのＣＨ２基（３ｐｐｍを中心とする広い未分解ピーク）にも当てはまる。２つのシグナルの相対積分は、２つのモノマーの相対存在量、すなわちＶＤＦ／ＴｒＦＥモル比を与える。
【００４２】
プロトンＮＭＲ及びフッ素ＮＭＲにおいて得られた種々のシグナルの相対積分の組み合わせは方程式の系を生じ、その解は得られた種々のモノマー単位のモル濃度を生じる。
【００４３】
最後に、元素分析、例えば塩素又は臭素などのヘテロ原子についての元素分析と、ＮＭＲ分析とを組み合わせることが可能である。したがって、ＣＴＦＥ又はＣＦＥの含有量は、元素分析による塩素含有量の測定によって決定することができる。
【００４４】
したがって、当業者は、様々な方法又は方法の組み合わせを利用して、本発明のターポリマーの組成を、曖昧さなしに、かつ必要な精度で決定することが可能である。
【００４５】
次に、本発明は、フッ化ビニリデンから誘導される単位と、トリフルオロエチレンから誘導される単位とを含む、式Ｐ（ＶＤＦ−ＴｒＦＥ）のコポリマー（成分ｂ）の使用に基づき、該コポリマーは、前記ターポリマーと相溶性であり、かつターポリマーのキュリー温度とは異なるキュリー温度を示す。
【００４６】
用語「相溶性」は、２つのポリマーのブレンドが単一のガラス転移温度を有する均質相を形成することを意味すると理解される。
【００４７】
特徴的には、コポリマー中のトリフルオロエチレンから誘導される単位の割合が、フッ化ビニリデン及びトリフルオロエチレンから誘導される単位の合計に対して、４５モル％を超え、好ましくは５０モル％を超える。
【００４８】
コポリマーのキュリー温度は２０℃〜８０℃の間である。本発明のポリマーのキュリー温度は、示差走査熱量測定又は誘電分光法によって測定することができる。
【００４９】
本発明による組成物は、少なくとも１つのフッ素化ターポリマー（成分ａ）と、４５モル％を超えるモル組成のＴｒＦＥを有する少なくとも１つのＰ（ＶＤＦ−ＴｒＦＥ）コポリマー（成分ｂ）とを含む、フッ素化リラクサー強誘電体ポリマーのブレンドである。
【００５０】
本発明による組成物において、成分（ｂ）の重量比は、組成物の全重量の０．１％〜５０％、の間、好ましくは１％〜４５％の間、有利には５％〜４０％の間である。
【００５１】
本発明の組成物は、上記のような少なくとも１つのターポリマー（任意選択的にそれらの２つ以上）及び上記のような少なくとも１つのコポリマー（任意選択的にそれらの２つ以上）を含む。
【００５２】
本発明の組成物はまた、添加剤を含んでもよく、その役割は誘電率を増加させることである。一実施形態によれば、組成物は２重量％までの添加剤を含み、前記添加剤は、（メタ）アクリルポリマー、特にポリ（メチルメタクリレート）（ＰＭＭＡ）である。
【００５３】
本発明の別の主題は、溶媒中の溶液中に上記の組成物を含む、フッ素化電気活性ポリマーに基づく配合物（又はインク）である。一実施形態によれば、前記溶媒は、ジメチルホルムアミド、ジメチルアセトアミド、ジメチルスルホキシド、ケトン、特にアセトン、メチルエチルケトン、メチルイソブチルケトン及びシクロペンタノン、フラン、特にテトラヒドロフラン、エステル、特に酢酸メチル、酢酸エチル、酢酸プロピル、酢酸ブチル及びプロピレングリコールメチルエーテルアセテート、カーボネート、特にジメチルカーボネート、ホスフェート、特にリン酸トリエチル、ならびにそれらの混合物から選択される。
【００５４】
溶媒は、少なくとも５０重量％、好ましくは少なくとも８０重量％の割合で配合物中に存在してもよい。
【００５５】
本発明の配合物は、その種々の化合物を溶媒に溶解することによって製造することができる。フッ素化電気活性ポリマーは同時に、又は逐次に、又は別々に、溶媒に溶解され得、次いで、配合物が混合される。コポリマーの前にターポリマーを溶媒に溶解することが好ましい。
【００５６】
本発明は特に、本発明による配合物に基づいて製造され、基材上に堆積されたフィルムを提供する。基材は例えば、ポリ（エチレンテレフタレート）又はポリエチレンナフタレート基材などのポリマー基材、又は濾紙、ガラス、又はシリコン基材であってもよい。
【００５７】
好ましくは、フィルムが溶媒又は溶融経路によって堆積され、次いで、乾燥され（溶媒の蒸発）、アニールされて、その結晶化度を増加させる（組成物の融点よりも低く、組成物のキュリー温度よりも高い温度で、１分以上の時間加熱することによって）。
【００５８】
有利には、本発明によるフィルムが０℃〜１００℃、好ましくは１０℃〜８０℃、有利には１５℃〜７０℃の温度範囲にわたって＋／−１０、好ましくは＋／−５、有利には＋／−２しか変化しない安定な比誘電率と考えられるものを示す。
【００５９】
誘電率は、誘電率に比例する静電容量の計測を可能にする、Ｓｅｆｅｌｅｃ  ＬＣＲ８１９  ＬＣＲメータの手段によって計測することができる。
【００６０】
したがって、このフィルムは、その動作のために広範囲の温度にわたって安定した誘電率を必要とする電子デバイスを製造するのに適している。
【００６１】
したがって、本発明は、基材と、本発明による少なくとも１つのフィルムとを含む電子デバイスを提供する。「電子デバイス」という用語は、トランジスタ（特に電界効果トランジスタ）、チップ、バッテリ、光電池、発光ダイオード（ＬＥＤｓ）、有機発光ダイオード（ＯＬＥＤｓ）、センサ、アクチュエータ、変圧器、触覚デバイス、電気機械マイクロシステム、電気化学デバイス、及び検出器などの、電子回路において１つ又は複数の機能を実行することができる、単一の電子コンポーネント又は１組の電子コンポーネントのいずれかを意味するものと理解される。
【００６２】
特定の変形例によれば、電子デバイスはより具体的には光電子デバイス、すなわち、電磁放射を放出、検出、又は制御することができるデバイスである。
【００６３】
一実施形態によれば、デバイスは本発明の組成物の少なくとも１つのフィルムと、両側の電極とを含み、したがってアクチュエータを形成する。
【００６４】
本発明の別の主題は、（添付の図１を参照して）半導体素子（３）、電極（１）及び誘電体層（２）を含む有機電界効果トランジスタに関する。特徴的には、誘電体層がフッ素化電気活性ポリマーのブレンドから少なくとも部分的に構成される。
【００６５】
一実施形態によれば、フッ素化電気活性ポリマーの前記ブレンドは、
−フッ化ビニリデン（ＶＤＦ）から誘導される単位と、トリフルオロエチレン（ＴｒＦＥ）、テトラフルオロエチレン、クロロトリフルオロエチレン（ＣＴＦＥ）、フッ化ビニル、１，１−クロロフルオロエチレン、ヘキサフルオロプロペン、３，３，３−トリフルオロプロペン、１，３，３，３−テトラフルオロプロペン、２，３，３，３−テトラフルオロプロペン、１−クロロ−３，３，３−トリフルオロプロペン、２−クロロ−３，３，３−トリフルオロプロペンから選択される、モノマーＸから誘導される単位と、第３モノマーＹとを含む、式Ｐ（ＶＤＦ−Ｘ−Ｙ）の少なくとも１つのフッ素化電気活性ターポリマー、及び、
−フッ化ビニリデンから誘導される単位と  トリフルオロエチレンから誘導される単位とを含む、式Ｐ（ＶＤＦ−ＴｒＦＥ）の少なくとも１つのコポリマー、
で構成されている。
【００６６】
モノマーＸは、好ましくはトリフルオロエチレンである。
【００６７】
一実施形態によれば、誘電体層は本発明による組成物から少なくとも部分的に構成され、コポリマー（ｂ）中のトリフルオロエチレンから誘導される単位の割合は、フッ化ビニリデン及びトリフルオロエチレンから誘導される単位の合計に対して、４５モル％を超え、好ましくは５０モル％を超える。
【実施例】
【００６８】
以下の実施例は、本発明を限定することなく説明する。
【００６９】
ブタン−２−オン（メチル−エチル−ケトン、ＭＥＫ）中７重量％の配合物を、垂直冷却管を上に載せた丸底フラスコ中で、１種以上の電気活性ポリマーを混合し、８０℃で１６時間加熱することによって製造する。完全に溶解した後、溶液をＰＴＦＥ製の１μｍフィルターを通して濾過する。
【００７０】
約２５０ｎｍのフィルムが上記で調製された配合物から、スピンコーター上で、シリコン基材上に生成する。次に、６０℃で５分間乾燥させる。次に、得られたフィルムを１１５℃で２時間アニールする。金製の上部電極は、真空下での蒸着又はスパッタリングによって堆積される。
【００７１】
膜の誘電特性は、インピーダンス分光法によって測定される。
【００７２】
研究した種々の組成物を以下の表２に示す。
【００７３】
［比較例−図２］
図２及び図３は、温度による誘電率の大きな変化を示す。さらに、７０／３０のモル組成を有するＰ（ＶＤＦ−ＴｒＦＥ）コポリマーについては、温度上昇と温度下降との間のヒステリシスは相当大きい。したがって、同じ温度に対して、２つの可能な誘電率値があり、これは電界効果トランジスタでの使用には望ましくない。しかしながら、４３／５７のモル組成を有するＰ（ＶＤＦ−ＴｒＦＥ）コポリマーについては、ヒステリシスは無視できる。
【００７４】
いくつかのＰ（ＶＤＦ−ＴｒＦＥ）コポリマーについて観察されたヒステリシスは、示差走査熱量測定によっても測定することができ、これにより、加熱時及び冷却時の転移ピークにおけるキュリー温度を測定することが可能になる。表１は、ＤＳＣによって測定された、第２の加熱及び第３の冷却における転移ピークにおけるキュリー温度値を含む。４３／５７のモル組成を有するＰ（ＶＤＦ−ＴｒＦＥ）コポリマーについては、ΔＴは２℃未満である。
【００７５】
ＳｕＲ．らによる論文、Ｐｏｌｙｍｅｒ、２０１２、５３、７２８−７３９、ＤＯＩ、１０．１０１６／ｊ．ｐｏｌｙｍｅｒ．２０１２．０１．００１５１／４９のモル組成を有するＰ（ＶＤＦ−ＴｒＦＥ）コポリマーについてのこのヒステリシスの存在が確認され、キュリー温度は加熱時に６４℃、冷却時に６０℃で測定された。
【００７６】
【表１】
2020529508.tif 000002
【００７７】
【表２】
2020529508.tif 000003
【００７８】
［本発明による実施例−図４〜６］
ターポリマーは、それ自体で、温度と共に大きく変化する誘電率を示す。しかしながら、誘電率の安定性は、本研究の範囲であるところの、ＴｒＦＥに富んだコポリマーとのブレンドの場合に観察される（図４及び６）。コポリマーを添加しても、ブレンドはヒステリシスを発現しない。（図５）。誘電率の増加が観察される。この結果は驚くべきことであり、３％又は６％のＰＭＭＡの添加が誘電率を低下させる特許ＷＯ２０１７／０９３１４５の実施例（比較例Ｃ２及びＣ３）とは異なる。
【図１】
2020529508.tif 000004
【図２】
2020529508.tif 000005
【図３】
2020529508.tif 000006
【図４】
2020529508.tif 000007
【図５】
2020529508.tif 000008
【図６】
2020529508.tif 000009
【国際調査報告】
2020529508.tif 000010
2020529508.tif 000011
2020529508.tif 000012
2020529508.tif 000013
2020529508.tif 000014
2020529508.tif 000015
2020529508.tif 000016
2020529508.tif 000017
2020529508.tif 000018
2020529508.tif 000019